<?xml version="1.0" encoding="UTF-8"?>
<!DOCTYPE ep-patent-document SYSTEM "OpenDataPatent_cz.dtd">
<ep-patent-document lang="en" file="OpendataIPOCZ_PT_DIFF_PUV2014-30075.xml" country="CZ" doc-number="27662" kind="U1">
  <bibliographic-data country="CZ">
    <publication-reference>
      <document-id>
        <country>CZ</country>
        <doc-number>27662</doc-number>
        <kind>U1</kind>
        <date>2014-12-29</date>
      </document-id>
    </publication-reference>
    <classifications-ipcr>
      <classification-ipcr sequence="1">
        <section>C</section>
        <class>22</class>
        <subclass>C</subclass>
        <main-group>19</main-group>
        <subgroup>05</subgroup>
        <ipc-version-indicator>
          <date>20060101</date>
        </ipc-version-indicator>
        <classification-level>A</classification-level>
        <symbol-position>F</symbol-position>
        <classification-value>I</classification-value>
        <action-date>
          <date>20141208</date>
        </action-date>
        <classification-status>B</classification-status>
        <classification-data-source>H</classification-data-source>
        <generating-office>
          <country>CZ</country>
        </generating-office>
      </classification-ipcr>
    </classifications-ipcr>
    <application-reference>
      <document-id>
        <country>CZ</country>
        <doc-number>2014-30075</doc-number>
        <date>2014-10-10</date>
      </document-id>
    </application-reference>
    <language-of-filing>cs</language-of-filing>
    <language-of-publication>cs</language-of-publication>
    <priority-claims>
      <priority-claim sequence="1" kind="national">
        <country>CZ</country>
        <date>2014-10-10</date>
      </priority-claim>
    </priority-claims>
    <invention-title lang="CS">Superslitina na bázi niklu vhodná pro odlitky pracující v roztavené sklovině</invention-title>
    <invention-title lang="EN">Nickel-based superalloy suitable for castings working in glass melts    </invention-title>
  </bibliographic-data>
  <description>
    <p id="p0001" num="0001">Superslitina na bázi niklu vhodná pro odlitky pracující v roztavené sklovině</p>
    <heading>

Oblast techniky</heading>
    <p id="p0002" num="0002">Technické řešení se týká žárupevné slévárenské superslitiny na bázi niklu, vhodné pro odlitky vystavené vysokým pracovním teplotám a dále pro odlitky pracující při vysokých teplotách za současného působení roztavené skloviny.</p>
    <heading>

Dosavadní stav techniky</heading>
    <p id="p0003" num="0003">Pro odlitky pracující za vysokých teplot nebo za vysokých teplot a současného působení roztavené skloviny se používají slitiny na bázi niklu a kobaltu. Z těchto slitin se ve sklářství používá zejména slitina s obchodním označením 1411. Její chemické složení je následující - v % hmotnostních</p>
    <heading>

Chemické složení slitiny 1411 v % hmotnostních</heading>
    <p id="p0004" num="0004">
      <tables num="">
        <img he="77" wi="73" file="0001.jpg" img-format="jpg" img-content="table" inline="no"/>
      </tables>
    </p>
    <p id="p0005" num="0005">Na základě rozsáhlého výzkumu jejích mechanických vlastností, korozní odolnosti a dále na základě dlouholetého sledování dosažených životností odlitků rozvlákňovacích hlav, pracujících ve sklářství v přímém působení vysokých teplot a koroze díky roztavené sklovině, bylo zjištěno, že: Slitina 1411 je houževnatější, ale je méně legovaná karbidotvornými prvky, což snižuje její cree-povou odolnost a korozní odolnost vůči roztavené sklovině. Je strukturně méně stabilní a během provozu dochází k jejímu křehnutí.</p>
    <p id="p0006" num="0006">Cílem technického řešení je představit žárupevnou slévárenskou superslitinu na bázi niklu s vy-lepšenými vlastnostmi vhodnou zvláště pro použití při práci s roztavenou sklovinou.</p>
    <heading>

Podstata technického řešení</heading>
    <p id="p0007" num="0007">Výše uvedené nedostatky odstraňuje do značné míry žárupevná slévárenská superslitina na bázi niklu vhodná pro použití v roztavené sklovině podle technického řešení, jehož podstata spočívá v tom, že ve slitině jsou přítomny:</p>
    <p id="p0008" num="0008">
      <tables num="">
        <img he="29" wi="106" file="0002.jpg" img-format="jpg" img-content="table" inline="no"/>
      </tables>
      <!-- EPO <DP n="2"> -->
      <tables num="">
        <img he="11" wi="101" file="0003.jpg" img-format="jpg" img-content="table" inline="no"/>
      </tables>

a dále navíc slitina obsahuje:
<tables num="">
        <img he="18" wi="101" file="0004.jpg" img-format="jpg" img-content="table" inline="no"/>
      </tables>
    </p>
    <heading>

přičemž zbytek do 100 % hmotnostních představuje podíl Ni.</heading>
    <p id="p0009" num="0009">Legováním žárupevné a vysokoteplotní korozi odolné lité niklové superslitiny výše uvedenými karbidotvornými prvky, které již při tuhnutí slitiny vytváří primární karbidy schopné dlouhodobě odolávat vysokým teplotám, se dosahuje toho, že tato superslitina je velice odolná vůči roztavené sklovině a během provozu vykazuje vyšší životnost provozovaných výrobků z této superslitiny, v porovnání s doposud používanými slitinami.</p>
    <heading>

Příklad uskutečnění technického řešení</heading>
    <p id="p0010" num="0010">Výzkum byl zaměřen na problematiku strukturních dějů, probíhajících za vysokých teplot a ob-jasňování vztahů mezi strukturou a mechanickými vlastnostmi. Hlavním cílem bylo získání údajů o vlivu chemického složení, vedoucímu k optimalizaci výběru těchto slitin, získání dostatečných informací o strukturní stabilitě a degradaci mechanických vlastností během dlouhodobého účinku teploty a získání informací o základních mechanických vlastnostech modelových slitin tak, aby vytvářely spolehlivou databázi údajů pro konstrukční řešení odlitků při jejich zavádění do technické praxe.</p>
    <p id="p0011" num="0011">Impulsem pro zahájení tohoto rozsáhlého výzkumu byla snaha zvládnout technologii přesného lití odlitku nazývaného „Rozvlákňovací hlava&quot;, který slouží k rozvlákňování roztavené skloviny a poté následuje výroba izolace. Pracovní teplota tohoto odlitku je cca 900 až 1000 °C. S ohle-dem na nutnost zvýšit životnost těchto odlitků v průběhu pracovního procesu byla vyvinuta nová superslitina na bázi niklu, která vykazuje vyšší teplotní i korozní odolnost vůči doposud použí-vaným slitinám používaným pro tyto účely. Její chemické složení v % hmotnostních je následující:
<tables num="">
        <img he="72" wi="82" file="0005.jpg" img-format="jpg" img-content="table" inline="no"/>
      </tables>
    </p>
    <p id="p0012" num="0012">Chemické složení je rozdílné oproti známým slitinám s cílem, dosáhnout vyšší korozní odolnosti vůči roztavené sklovině za současného dosažení odolnosti vůči creepu při provozních teplotách. Tato velice příznivá kombinace, způsobená legujícími karbidotvornými prvky, umožní při da-ných provozních teplotách zvýšit dobu exploatace odlitků vůči známým slitinám, zvláště vůči slitině 1411.</p>
    <!-- EPO <DP n="3"> -->
    <p id="p0013" num="0013">Navržené chemické složení slitiny bylo provozně odzkoušeno a jeho složení zabezpečuje vyso-kou odolnost proti sigmatizaci během provozu.</p>
    <p id="p0014" num="0014">U této slitiny bylo pozorováno její chování během teplotního intervalu &lt; 20; 1100 &gt;°C</p>
    <heading>

Navržená slitina je schopná pracovat v roztavené sklovině při teplotách 1000 až 1050 °C.</heading>
    <p id="p0015" num="0015">Vyšší hladina uhlíku by měla zabezpečit vyšší zpevnění teplotně stabilními karbidy při ještě při-jatelných plastických vlastnostech.</p>
    <p id="p0016" num="0016">Zvýšený obsah niobu by měl zabezpečit vytvrzování jemnými karbidy uvnitř zrn. Wolfram by měl vytvořit síťoví karbidů, které by zaručovalo pevnost za velmi vysokých teplot.</p>
    <p id="p0017" num="0017">Zvýšený obsah křemíku zabezpečuje zvýšení odolnosti proti otěru. Zvýšený obsah chrómu na-pomáhá k vytváření karbidů.</p>
  </description>
  <claims>
    <claim id="c-cs-0001" num="0001">
      <claim-text>

1. Žárupevná slévárenská superslitina na bázi niklu vhodná pro použití v roztavené sklovině, obsahující C, Mn, Si, Cr, W, vyznačující se tím, že výše uvedené prvky jsou pří-tomny v rozsahu hodnot:
<tables num="">
          <img he="31" wi="101" file="0006.jpg" img-format="jpg" img-content="table" inline="no"/>
        </tables>
        <br/>

a dále navíc slitina obsahuje:
<tables num="">
          <img he="20" wi="101" file="0007.jpg" img-format="jpg" img-content="table" inline="no"/>
        </tables>
        <br/>

přičemž zbytek do 100 % hmotnostních představuje podíl Ni.</claim-text>
    </claim>
  </claims>
</ep-patent-document>
